【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
ヒートシール樹脂層（Ａ）と中間樹脂層（Ｂ）と表面樹脂層（Ｃ）とが（Ａ）／（Ｂ）／（Ｃ）の順で積層している共押出積層フィルムのヒートシール樹脂層（Ａ）を袋の内側として溶融切断接着して角底袋に製袋され、かつ、物品が充填された角底袋の開口部を、角底袋の形態を維持したままで開封可能となる加熱条件でヒートシールして易開封角底包装とする包装方法であって、しかも、該共押出積層フィルムが１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とを有する共押出積層フィルム（Ｉ）であることを特徴とする包装方法。
【請求項２】
ヒートシール樹脂層（Ａ）が１−ブテン系共重合体として１−ブテンとプロピレンとを必須成分として重合してなる１−ブテン−プロピレン系共重合体（ａ）を含有してなる樹脂層であり、中間樹脂層（Ｂ）がプロピレン単独重合体および／またはプロピレン−エチレン系共重合体（ｂ）を含有してなる樹脂層であり、しかも、表面樹脂層（Ｃ）が密度０．９１０〜０．９３０ｇ／ｃｍ２の低密度ポリエチレン（ｃ）からなる樹脂層である請求項１記載の包装方法。
【請求項３】
ヒートシール樹脂層（Ａ）中の１−ブテン−プロピレン系共重合体（ａ）が１−ブテン由来成分含有率が５０〜９９モル％の１−ブテン−プロピレン共重合体（ａ１）であり、表面樹脂層（Ｃ）が密度０．９１０〜０．９３０ｇ／ｃｍ２で、該１−ブテン−プロピレン共重合体（ａ１）よりもヒートシール開始温度が高い低密度ポリエチレン（ｃ１）からなる樹脂層である請求項２記載の包装方法。
【請求項４】
ヒートシール樹脂層（Ａ）が、１−ブテン−プロピレン共重合体（ａ１）とプロピレン−エチレン系共重合体（ｐｅ）とを、その重量比（ａ１）／（ｐｅ）が２０／８０〜８０／２０となる割合で含有してなる樹脂層である請求項３記載の包装方法。
【請求項５】
中間樹脂層（Ｂ）がエチレン由来成分含有率３〜７重量％のプロピレン−エチレン共重合体を含有してなる中間樹脂層（Ｂ１）とプロピレン由来成分含有率９５重量％以上のプロピレン系樹脂からなる中間樹脂層（Ｂ２）とを、中間樹脂層（Ｂ１）をヒートシール樹脂層（Ａ）側として積層してなる樹脂層である請求項４記載の包装方法。
【請求項６】
積層フィルム（Ｉ）のヒートシール樹脂層（Ａ）を内側として溶融切断接着して製袋した角底袋の溶融接着部の接着強度が７．５〜３０Ｎ／１５ｍｍで、かつ、表面樹脂層（Ｃ）を内側として溶融切断接着して製袋した角底袋の溶融切断接着部の接着強度が２．５Ｎ／１５ｍｍ以下であり、しかも、物品が充填された角底袋の開口部をヒートシールして得られた易開封シール部分のヒートシール強度が０．１〜５Ｎ／１５ｍｍである請求項１〜５のいずれか１項記載の包装方法。
【請求項７】
角底袋の開口部を６５〜９５℃、０．１〜２秒間の条件でヒートシールして易開封角底包装とする、請求項６項記載の包装方法。
【請求項８】
共押出積層フィルム（Ｉ）の厚さが２５〜４０μｍであり、かつ、ヒートシール樹脂層（Ａ）の厚さが１〜８μｍである請求項６記載の包装方法。
【請求項９】
１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とが（Ａ）／（Ｂ）／（Ｃ）の順で積層していることを特徴とする共押出積層フィルム。
【請求項１０】
ヒートシール樹脂層（Ａ）が１−ブテン系共重合体として１−ブテンとプロピレンとを必須成分として重合してなる１−ブテン−プロピレン系共重合体（ａ）を含有してなる樹脂層であり、中間樹脂層（Ｂ）がプロピレン単独重合体および／またはプロピレン−エチレン系共重合体（ｂ）を含有してなる樹脂層であり、しかも、表面樹脂層（Ｃ）が密度０．９１０〜０．９３０ｇ／ｃｍ２の低密度ポリエチレン（ｃ）からなる樹脂層である請求項９記載の共押出積層フィルム。
【請求項１１】
ヒートシール樹脂層（Ａ）中の１−ブテン−プロピレン系共重合体（ａ）が１−ブテン由来成分含有率が５０〜９９モル％の１−ブテン系−プロピレン共重合体（ａ１）であり、表面樹脂層（Ｃ）が密度０．９１０〜０．９３０ｇ／ｃｍ２で、該１−ブテン−プロピレン共重合体（ａ１）よりもヒートシール開始温度が高い低密度ポリエチレン（ｃ１）からなる樹脂層である請求項１０記載の共押出積層フィルム。
【請求項１２】
ヒートシール樹脂層（Ａ）が、ヒートシール樹脂層（Ａ）が、１−ブテン−プロピレン共重合体（ａ１）とプロピレン−エチレン共重合体（ｐｅ）とを、その重量比（ａ１）／（ｐｅ）が２０／８０〜８０／２０となる割合で含有してなる樹脂層である請求項１１記載の共押出積層フィルム。
【請求項１３】
中間樹脂層（Ｂ）がエチレン由来成分含有率３〜７重量％のプロピレン−エチレン共重合体を含有してなる中間樹脂層（Ｂ１）とプロピレン由来成分含有率９５重量％以上のプロピレン系樹脂からなる中間樹脂層（Ｂ２）とを、中間樹脂層（Ｂ１）をヒートシール樹脂層（Ａ）側として積層してなる樹脂層である請求項１２記載の共押出積層フィルム。
【請求項１４】
厚さが２５〜４０μｍであり、かつ、ヒートシール樹脂層（Ａ）の厚さが１〜８μｍである請求項９〜１３のいずれか１項記載の共押出積層フィルム。
【請求項１５】
請求項９〜１４のいずれか１項記載の共押出積層フィルムをヒートシール樹脂層（Ａ）を袋の内側として溶融切断接着して角底製袋されていることを特徴とする角底袋。
【請求項１６】
ヒートシール樹脂層（Ａ）を内側として溶融切断接着した部分の接着強度が７．５〜３０Ｎ／１５ｍｍで、かつ、表面樹脂層（Ｃ）を内側として溶融切断接着した部分の接着強度が０．１〜５Ｎ／１５ｍｍである請求項１５記載の角底袋。
【手続補正２】
【補正対象書類名】明細書
【補正対象項目名】０００６
【補正方法】変更
【補正の内容】
【０００６】
その理由としては、次の（１）〜（５）が挙げられる。
（１）ヒートシール樹脂層（Ａ）が６０℃以上の温度領域で溶融接着が可能で、しかもこの温度領域では溶融接着温度におおよそ比例して接着強度が上昇し、高温領域での溶融接着では接着強度が高く強固に接着するが、低温領域での溶融接着では接着強度が弱く、容易に易開封性シールとなる。
（２）ヒートシール樹脂層（Ａ）を内側として溶融切断接着を行うと、強固に接着するが、表面樹脂層（Ｃ）を内側として溶融切断接着を行うと、中間樹脂層（Ｂ）と表面樹脂層（Ｃ）の層間接着強度が低く、かつ表面樹脂層（Ｃ）の厚さが薄いために溶融切断接着部の接着強度が低くなり破断して、容易に角底袋が得られる。
（３）得られた角底袋に食品等の物品を充填し、低い温度で開口部、例えば該包装用袋の開口部上端と充填された食品の間の部分をヒートシールすることにより安定した易開封シールとなり、容易に易開封角底包装袋とすることができる。
（４）角底袋上部を結束具で結束することにより従来のパン角底包装と同様の結束包装とすることができる。
（５）得られた易開封角底包装袋は、易開封シールがなされているため異物の侵入を防止でき、しかも、易開封シール部分で容易に開封でき、開封しても袋が破損しないため、プラスチック板、テープ、ひも等の結束具による再封が可能である。
【手続補正３】
【補正対象書類名】明細書
【補正対象項目名】００２１
【補正方法】変更
【補正の内容】
【００２１】
本発明に係る積層フィルム（Ｉ）の具体例としては、例えば、
（１）１−ブテン−プロピレン共重合体（ａ１）とプロピレンーエチレン共重合体（ｐｅ）を、その重量比（ａ１）／（ｐｅ）が２０／８０〜８０／２０となる割合で含有してなるヒートシール樹脂層（Ａ−１）と、プロピレン単独重合体および／またはエチレン−プロピレン系共重合体（ｂ）を７５重量％以上含有してなる中間樹脂層（Ｂ−１）と、密度０．９１０〜０．９３０ｇ／ｃｍ３の低密度ポリエチレンからなる表面樹脂層（Ｃ−１）を、（Ａ−１）／（Ｂ−１）／（Ｃ−１）の順に積層してなるフィルムで、例えば、その平均厚さの比が１．２／８．３／０．５となるように積層してなる、厚さが２５μｍもしくは３０μｍの角底袋用として好適な３層フィルム（Ｉ−１）、
（２）前記ヒートシール樹脂層（Ａ−１）と、直鎖状低密度ポリエチレンとプロピレン−エチレン共重合体とを含有し、該プロピレン−エチレン共重合体の含有率が７０重量％以上である中間樹脂層（Ｂ１−２）と、プロピレン単独重合体および／またはエチレン−プロピレン共重合体（ｂ）を７５重量％以上含有してなる中間樹脂層（Ｂ２−２）と、前記表面樹脂層（Ｃ−１）とを、（Ａ−１）／（Ｂ１−２）／（Ｂ２−２）／（Ｃ−１）の順に積層してなるフィルムで、例えば、その平均厚さの比が１／５．５／３／０．５となるように積層してなる、厚さが２５μｍもしくは３０μｍの角底袋用として好適な４層フィルム（Ｉ−２）、
などが挙げられる。
【手続補正４】
【補正対象書類名】明細書
【補正対象項目名】００３４
【補正方法】変更
【補正の内容】
【００３４】
比較例１
ヒートシール樹脂層（Ａ）としてプロピレン−エチレン共重合体〔エチレン由来成分含有率：３．７％、密度：０．９０ｇ／ｃｍ３、ＭＩ（測定温度２３０℃）：８ｇ／１０分〕を用い、ヒートシール樹脂層（Ａ）、中間樹脂層（Ｂ）、表面樹脂層（Ｃ）の平均厚さの比（Ａ）：（Ｂ）：（Ｃ）が３：６．５：０．５となるように共押出するように変更した以外は実施例１と全く同様にして、共押出積層フィルムを製造し、同様にシール強度を測定し、フィルム破断の有無を評価した。この結果を第１表（１）〜（２）に示す。